(57)【特許請求の範囲】
【請求項１】
地組織の表面にパイル糸がカットされ立毛しているモケット布であって、
前記パイル糸は単繊維繊度１deci tex以下のポリエステルマルチフィラメント捲縮加工糸で構成され、
前記パイル糸は解繊され、捲縮形態を有して前記地組織の両面に立毛しており、
前記地組織の緯糸は部分的に引き抜かれており、前記引き抜かれた部分の立毛パイル糸は、その他の部分に比べて相対的に立毛密度が低く、畝形状を有し、
前記地組織はポリエステル紡績糸であることを特徴とする拭き取り用両面カットパイルモケット布。
【請求項２】
前記両面カットパイルモケット布の周囲は、縁縫いされている請求項１に記載の拭き取り用両面カットパイルモケット布。
【請求項３】
前記パイル糸の立毛長さが、２〜７ｍｍの範囲である請求項１又は２に記載の拭き取り用両面カットパイルモケット布。
【請求項４】
前記パイル糸は、分割型複合繊維を分割したもの又は非分割繊維である請求項１〜３のいずれか１項に記載の拭き取り用両面カットパイルモケット布。
【発明の詳細な説明】
【技術分野】
【０００１】
本発明は、両面カットパイルモケット布に関する。
【背景技術】
【０００２】
従来から両面パイル織物はよく知られている。例えば特許文献１には、地組織として撚り止めした糸を使用し、製織後に撚りを戻してパイル抜けを防止したパイル織物を提案されている。特許文献２には、地組織の緯糸を引き抜くことなく両面パイル織物を製織することが提案されている。特許文献３には、パイル織物の裏面をガーゼ風合いの平組織にすることが提案されている。特許文献４には、両面パイルの表裏のパイルを異ならせた織物が提案されている。その他、特許文献５〜７には、パイル抜けを防止したパイル織物が提案されている。
【０００３】
しかし、従来の両面パイルは食器洗い、掃除用クロス、パチンコ玉磨き用コンベアー生地などのワイピングクロス、バスローブやタオルとして使用するには、拭き取り性が低いという問題があった。
【特許文献１】特開２００６−２８３２２０号公報
【特許文献２】特開２００２−１９４６６０号公報
【特許文献３】特開２００５−２３２６０２号公報
【特許文献４】特開２０００−３５５８４７号公報
【特許文献５】特開２０００−３１４０４８号公報
【特許文献６】特開２０００−２２００５９号公報
【特許文献７】特開２０００−０２７０５０号公報
【発明の開示】
【発明が解決しようとする課題】
【０００４】
本発明は、前記従来の問題を解決するため、拭き取り性の高い両面カットパイルモケット布を提供する。
【課題を解決するための手段】
【０００５】
本発明の拭き取り用両面カットパイルモケット布は、地組織の表面にパイル糸がカットされ立毛しているモケット布であって、前記パイル糸は単繊維繊度１deci tex以下のポリエステルマルチフィラメント捲縮加工糸で構成され、前記パイル糸は解繊され、捲縮形態を有して前記地組織の両面に立毛しており、前記地組織の緯糸は部分的に引き抜かれており、前記引き抜かれた部分の立毛パイル糸は、その他の部分に比べて相対的に立毛密度が低く、畝形状を有し、前記地組織はポリエステル紡績糸であることを特徴とする。
【発明の効果】
【０００６】
本発明の両面カットパイルモケット布は、パイル糸の単繊維繊度が１deci tex以下のポリエステルマルチフィラメント捲縮加工糸で構成され、解繊され、捲縮形態を有して前記地組織の両面に立毛しており、前記地組織の緯糸は部分的に引き抜かれており、前記引き抜かれた部分の立毛パイル糸は、その他の部分に比べて相対的に立毛密度が低く、畝形状を有することにより、拭き取り性が高い効果を発揮する。すなわち、立毛を構成するパイル糸の単繊維繊度が極細であるため、拭き取り物体（固体又は液体を含む）に対する接触面積が広くなり、拭き取り性は良好となる。また、立毛パイル糸は解繊されていることにより、同様の理由で拭き取り性は良好となる。また、捲縮形態を有していることにより、同様の理由で拭き取り性は良好となる。さらに、畝形状を有していることにより、立毛パイル糸の側面も拭き取りに寄与し、拭き取り性は良好となる。加えて、汚れ面に汚れ物が残らず、軽い力で汚れが除去できる。以上のとおり、各構成要素が相俟って、その相乗効果により、拭き取り性は良好となる。
【発明を実施するための最良の形態】
【０００７】
本発明のモケット布は、地組織が上下２面に形成され、この地組織間にパイル糸が接結され、パイル糸の中間部を切断することにより、２枚のパイル織物を形成する。これにより、地組織の一表面にパイル糸が立毛しているモケット布となる。その後、地組織の緯糸を部分的に引き抜く。これにより地組織の他の表面にもパイル糸が立毛される。前記引き抜かれた部分の立毛パイル糸は、その他の部分に比べて相対的に立毛密度が低く、畝形状を形成する。ここで「畝」とは、列状の凹凸をいう。
【０００８】
パイル糸は単繊維繊度１deci tex（deci texは長さ１万ｍ当たりの質量）以下のポリエステルマルチフィラメント捲縮加工糸で構成されている。繊度が１deci tex以下であれば、拭き取り性は良好となる。下限値は０．０１deci tex程度である。このような極細繊維は分割型複合繊維を使用して、分割することにより得られる。非分割繊維の場合は、０．３〜１deci texの範囲が好ましい。
【０００９】
パイル糸は、長繊維であるポリエステルマルチフィラメント捲縮加工糸に実撚を掛け、軽いヒートセットして撚りを一時的に仮固定しておく。ヒートセットは８０〜１００℃程度のスチーム又は乾熱を使用するのが好ましい。これにより実撚は仮固定され、両面立毛モケット布とした後に、いずれかの工程で前記撚り留めのヒートセットより高い温度で熱処理することにより、熱収縮と捲縮を発現させる。これにより拭き取り性を更に向上できる。
【００１０】
ポリエステルマルチフィラメント捲縮加工糸の実撚数は、繊度にもよるが、１００〜４００回／ｍの範囲であることが好ましい。ポリエステルマルチフィラメント捲縮加工糸のトータル繊度は、２００〜５００deci texが好ましい。
【００１１】
両面立毛モケット布の立毛長さは、２〜７ｍｍの範囲が好ましく、更に好ましくは３〜６ｍｍの範囲である。この範囲であれば、立毛性と拭き取り性が良好である。
【００１２】
地組織はポリエステル紡績糸を使用することが好ましい。立毛を含めて全体がポリエステルであれば、形態安定性はよく、耐久性も高い。加えて、紡績糸は抜け毛の発生を少なくできる。
【００１３】
地組織は、例えば平組織とし、パイル糸を地組織の糸にＵ字形又はＷ字形に絡ませるのが好ましい。
【００１４】
本発明の両面立毛モケット布は、製織工程と、緯糸抜き工程と、両面シャーリング工程と、水洗工程と、タンブラー乾燥工程と、テンターによるセット工程により製造できる。前記水洗工程の前後で、抗菌加工、消臭加工、染色加工することもできる。
【００１５】
前記両面シャーリング工程では、パイル糸はカットして毛足をそろえる。水洗工程とタンブラー乾燥工程で撚りは戻り、解繊され、極細繊維にばらける。これを毛割りともいう。別に独立して毛割り処理してもよい。また、前記タンブラー乾燥工程では、立毛パイル糸は熱収縮と捲縮を発現する。
【００１６】
両面カットパイルモケット布の周囲は、縁縫いされていてもよいし、溶断されていてもよい。これにより地組織のほつれを防止できる。風合いを軟らかくする観点からすると縁縫いが好ましい。縁縫いは、地組織の周囲をかがり糸でオーバーロック縫いする方法、又はヘムと呼ばれる縁縫いを採用できる。
【００１７】
本発明の両面カットパイルモケット布は、食器洗い、掃除用クロス、パチンコ玉磨き用コンベアー生地などのワイピングクロス、バスローブ、バスタオル、フェイスタオル、洗髪タオル、ハンカチ、めがね拭き、ガラス磨き布、靴磨き布、自動車の洗浄布、ワックス塗布布などの拭き取り用途に好適である。
【実施例】
【００１８】
以下実施例を用いて、さらに本発明を具体的に説明する。本発明は下記の実施例に限定されるものではない。
【００１９】
（実施例１）
（１）パイル糸
ポリエチレンテレフタレート（ＰＥＴ）ウーリー加工糸繊度８３．３deci tex、１４４fil.を４本引き揃え、トータル繊度３３３．３deci tex、５７６fil.とし、３００回／ｍで実撚りを掛け、１００℃で撚り止めセットした。パイル糸の総経糸本数は２，６３２本とした。
（２）地組織
ＰＥＴ紡績糸２０／２（メートル番手２０番の糸を２本撚糸）を経糸５，７４４本とした。
（３）製織
織物幅１４００ｍｍとし、筬羽２２羽／インチ、緯糸密度５５本／インチ、経糸密度４４本／インチ、パイル目付け約４５０ｇ／ｍ2、地組織目付け約４００ｇ／ｍ2とした。織物組織は図１Ａ−Ｃ、図２Ａ−Ｂに示す十割（とわり）という組織にした。他に十二割組織でも製織できる。図１Ａ−Ｃにおいて、Ｐ１〜Ｐ４はパイル糸、５〜１２は経糸、（１）〜（１２）は緯糸を示す。緯糸（５）（６）（１０）（１１）は抜き糸であり、製織後この糸を抜くことにより、カットパイル糸Ｐ３，Ｐ４が裏面に出ることになる。図２Ａ−Ｂはパイル糸の上下の動きを説明しており、緯糸（５）（６）（１０）（１１）を抜くことにより、パイル糸が裏面に出ることを示している。また、図２Ａ−Ｂの上下カット線は、地組織が上下２面に形成され、この地組織間にパイル糸が接結され、パイル糸の中間部を切断することにより、２枚のパイル織物とする工程を示している。
【００２０】
得られた両面立毛モケット布は、両面シャーリングし、水洗し、タンブラー乾燥し、テンターにより熱セットをした。この両面立毛モケット布の模式的断面図を図３に示す。図３において、２０は両面立毛モケット布、２１は地組織部、２２，２３は立毛パイル糸である。立毛パイル糸２２，２３の長さは、タンブラー乾燥前は５ｍｍ、タンブラー乾燥により収縮させて最終製品では４ｍｍとした。
【００２１】
図４は得られた両面立毛モケット生地２０を例えば縦２４ｃｍ、横２４ｃｍに切断し、周囲をかがり糸２４でオーバーロック縫いし、食器洗い製品としたものである。点線は、緯糸を抜いた後の畝形状２５である。
【００２２】
この食器洗い製品を実際に家庭用の食器洗いに使用したところ、洗剤なしでも食器がきれいになり、１月間毎日使用したが破損することなく、拭き取り性も低下することなく使用できた。また家庭の床面掃除用クロスとして１月間実用試験をしたところ、破損することなく、拭き取り性も低下することなく使用できた。また、汚れ面に汚れ物は残らず、力がない女性でもガスコンロなどのしつこい汚れを軽い力で除去できた。
【００２３】
（実施例２）
パイル糸としてポリエチレンテレフタレート（ＰＥＴ）ウーリー加工糸繊度１８０deci tex、２８８fil.を２本引き揃えて使用した以外は、実施例と同様に両面立毛モケット生地を製造した。得られた両面立毛モケット生地は実施例１と同様に家庭用の食器洗いに使用したところ、洗剤なしでも食器がきれいになり、１月間毎日使用したが破損することなく、拭き取り性も低下することなく使用できた。また家庭の床面掃除用クロスとして１月間実用試験をしたところ、破損することなく、拭き取り性も低下することなく使用できた。
【図面の簡単な説明】
【００２４】
【図１】図１Ａ−Ｃは本発明の一実施例におけるモケット布の織物組織図である。
【図２】図２Ａ−Ｂは同、パイル糸の上下の動きを説明する図である。
【図３】図３は同、モケット布の模式的断面斜視図である。
【図４】図４は同、モケット布を食器洗い布にした斜視図である。
【符号の説明】
【００２５】
Ｐ１〜Ｐ４  パイル糸
５〜１２  経糸
（１）〜（１２）  緯糸
（５）（６）（１０）（１１）  抜き糸
２０  両面立毛モケット布
２１  地組織部
２２，２３  立毛パイル糸
２４  かがり糸によるオーバーロック縫い部
２５  畝形状
【図１】
0004384680.tif 000002
【図２】
0004384680.tif 000003
【図３】
0004384680.tif 000004
【図４】
0004384680.tif 000005